【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
圧縮された嚥下可能な自己拡張式の一時的胃内インプラントであって、該胃内インプラントは、
ａ．内部と外部とを有する少なくとも１つの拡張可能な気嚢であって、該インプラントが嚥下された後に、該気嚢の内部と流体連通している内蔵ガス生成用組成物がガスを生成して該気嚢を選択されたサイズに拡張するまでは少なくとも一時的に該気嚢の内部をヒトの胃内で胃液に対して封止するように構成され、該気嚢は、前記選択されたサイズの該拡張した気嚢が該胃内に満腹感を生じさせるように十分に該胃の壁に接触するように構成された、気嚢と、
ｂ．拡張可能な少なくとも１つの気嚢の拡張のためにガスを生成するように構成され、ヒトによって嚥下された後に前記ガスを生成するように構成された該内蔵ガス生成用組成物と、を備え、
前記拡張は、該インプラントが前記胃内に存在することによってもたらされる、ことを特徴とする胃内インプラント。
【請求項２】
前記ガスが炭酸ガスである、請求項１に記載の胃内インプラント。
【請求項３】
前記ガス生成用組成物が塩基と酸とを含む、請求項１に記載の胃内インプラント。
【請求項４】
前記ガス生成用組成物が、重炭酸ナトリウム（ＮａＨＣＯ３）、炭酸ナトリウム（Ｎａ２ＣＯ３）、重炭酸カルシウム（Ｃａ（ＨＣＯ３）２）、炭酸カルシウム（ＣａＣＯ３）、およびこれらの混合物から選択される塩基と、酢、酢酸、かんきつ類の汁、アスコルビン酸、および酒石酸から選択される酸とを含む、請求項３に記載の胃内インプラント。
【請求項５】
前記かんきつ類の汁が、ライム、レモン、オレンジ、グレープフルーツの汁、およびこれらの混合物から選択される、請求項４に記載の胃内インプラント。
【請求項６】
前記気嚢が少なくとも１つの生体内分解性材料を含む、請求項１に記載の胃内インプラント。
【請求項７】
前記少なくとも１つの生体内分解性材料が、
ポリエステル類、ポリアミド類、ポリペプチド類、および多糖類；
ポリラクチド類、ポリグリコリド類、ポリカプロラクトン類、ポリ無水物類、ポリアミド類、ポリウレタン類、ポリエステルアミド類、ポリオルトエステル類、ポリジオキサノン類、ポリアセタール類、ポリケタール類、ポリカーボネート類、ポリオルトカーボネート類、ポリホスファゼン類、ポリヒドロキシブチラート類、ポリヒドロキシバレレート類、ポリアルキレンオキサレート類、ポリアルキレンスクシネート類、ポリリンゴ酸、ポリ（アミノ酸）、ポリメチルビニルエーテル、無水ポリマレイン酸、キチン、キトサン、およびこれらのブロックコポリマー類および混和性（ｉｎｔｉｍａｔｅ）コポリマー類、ターポリマー類、より高度なポリマー−モノマー重合体類、およびこれらの組み合わせおよび混合物；
ポリ酢酸ビニル、ポリアクリル酸、メチルセルロース、カルボキシメチルセルロース、ヒドロシキプロピルセルロース、ヒドロキシプロピルメチルセルロース、ポリビニルアセチルジエチルアミノアセテート、酢酸フタル酸セルロース、エチルセルロース、およびメタクリル酸およびメタクリル酸メチルのコポリマー類；ならびに
ポリ（Ｌ−乳酸）（ＰｌＬＡ）、ポリ（ＤＬ−乳酸）（ＰＬＡ）、ポリ（グリコール酸）（ＰＧＡ）、ポリカプロラクトン類、コポリマー類、ターポリマー類、これらのより高次のポリ−モノマー重合体類、およびこれらの組み合わせおよび混合物から選択される、請求項６に記載の胃内インプラント。
【請求項８】
前記気嚢が、圧延によって圧縮される、請求項１に記載の胃内インプラント。
【請求項９】
前記気嚢が、折り畳みによって圧縮される、請求項１に記載の胃内インプラント。
【請求項１０】
前記気嚢とガス組成物とを封入する生体内分解性カプセルをさらに備える、請求項１に記載の胃内インプラント。
【請求項１１】
前記気嚢とガス組成物とを封入する生体内分解性コーティングをさらに備える、請求項１に記載の胃内インプラント。
【請求項１２】
前記生体内分解性コーティングがゼラチンを含む、請求項１１に記載の胃内インプラント。
【請求項１３】
前記インプラントの前記圧縮された形状を保持する生体内分解性の形状安定化要素をさらに備える、請求項１に記載の胃内インプラント。
【請求項１４】
前記気嚢が膨張したときに、該気嚢は円環形状、十字形状、空隙を埋める（ｂｒｉｄｇｅｄ）円環形状、角錐骨組み形状、ドーナツ形状、二重屈曲座金形状、メービウスの帯形状、およびこれらの組み合わせから選択される形状を備える、請求項１に記載の胃内インプラント。
【請求項１５】
腸溶性コーティングをさらに備える、請求項６に記載の胃内インプラント。
【請求項１６】
前記気嚢が、カルボキシアルキルセルロースのカルボキシアルキル基をエステル化することによって得られるメンバから選択される、少なくとも１つの生体内分解性材料を含む、請求項６に記載の胃内インプラント。
【請求項１７】
前記カルボキシアルキルセルロースが、ヒドロキシプロピルメチルセルロース（ＨＰＭＣ）、ヒドロキシプロピルセルロース（ＨＰＣ）、カルボキシメチルセルロース、ならびにこれらのナトリウム塩およびカルシウム塩から選択される、少なくとも１つの材料を含む、請求項１６に記載の胃内インプラント。
【請求項１８】
前記気嚢は、少なくとも１つのヒドロゲルを含む、請求項６に記載の胃内インプラント。
【請求項１９】
前記気嚢は、ポリエチレングリコールおよびその誘導体の生体内分解性ポリマーのうち少なくとも１つの生体内分解性ポリマーを含む、請求項６に記載の胃内インプラント。
【請求項２０】
圧縮された嚥下可能な自己拡張式の一時的胃内インプラントであって、該胃内インプラントは、
ａ．内部と外部とを有する少なくとも１つの拡張可能な気嚢であって、該インプラントが嚥下された後に、該気嚢の内部と流体連通している脆弱な内蔵ガス生成用組成物がガスを生成して該気嚢を選択されたサイズに拡張するまでは少なくとも一時的に該気嚢の内部をヒトの胃内で胃液に対して封止するように構成され、該選択されたサイズの該拡張した気嚢が該胃内に満腹感を生じさせるように十分に該胃の壁に接触するように構成された、気嚢と、
ｂ．ヒトによって嚥下された後、かつ該脆弱な内蔵ガス生成用組成物の少なくとも一部が破砕されたときにガスを生成するように構成される、該脆弱な内蔵ガス生成用組成物と、を備え、
前記膨張可能な気嚢と前記ガス生成用組成物とが、嚥下に適したサイズに構成される、胃内インプラント。
【請求項２１】
前記ガスが炭酸ガスである、請求項２０に記載の胃内インプラント。
【請求項２２】
前記ガス生成用組成物が塩基と酸とを含む、請求項２０に記載の胃内インプラント。
【請求項２３】
前記ガス生成用組成物が重炭酸ナトリウム（ＮａＨＣＯ３）、炭酸ナトリウム（Ｎａ２ＣＯ３）、重炭酸カルシウム（Ｃａ（ＨＣＯ３）２）、炭酸カルシウム（ＣａＣＯ３）、およびこれらの混合物から選択される塩基と、酢、酢酸、かんきつ類の汁、アスコルビン酸、および酒石酸から選択される酸とを含む、請求項２２に記載の胃内インプラント。
【請求項２４】
前記かんきつ類の汁がライム、レモン、オレンジ、グレープフルーツの汁、およびこれらの混合物から選択される、請求項２３に記載の胃内インプラント。
【請求項２５】
前記気嚢が少なくとも１つの生体内分解性材料を含む、請求項２０に記載の胃内インプラント。
【請求項２６】
前記少なくとも１つの生体内分解性材料が、
ポリエステル類、ポリアミド類、ポリペプチド類、および多糖類；
ポリラクチド類、ポリグリコリド類、ポリカプロラクトン類、ポリ無水物類、ポリアミド類、ポリウレタン類、ポリエステルアミド類、ポリオルトエステル類、ポリジオキサノン類、ポリアセタール類、ポリケタール類、ポリカーボネート類、ポリオルトカーボネート類、ポリホスファゼン類、ポリヒドロキシブチラート類、ポリヒドロキシバレレート類、ポリアルキレンオキサレート類、ポリアルキレンスクシネート類、ポリリンゴ酸、ポリ（アミノ酸）、ポリメチルビニルエーテル、無水ポリマレイン酸、キチン、キトサン、これらのブロックコポリマー類および混和性（ｉｎｔｉｍａｔｅ）コポリマー類、ターポリマー類、より高次のポリマー−モノマー重合体類、およびこれらの組み合わせおよび混合物；ならびに
ポリ（Ｌ−乳酸）（ＰｌＬＡ）、ポリ（ＤＬ−乳酸）（ＰＬＡ）、ポリ（グリコール酸）（ＰＧＡ）、ポリカプロラクトン類、コポリマー類、ターポリマー類、これらのより高次のポリ−モノマー重合体類、およびこれらの組み合わせおよび混合物から選択される、請求項２５に記載の胃内インプラント。
【請求項２７】
前記気嚢が、圧延によって圧縮される、請求項２０に記載の胃内インプラント。
【請求項２８】
前記気嚢が、折り畳みによって圧縮される、請求項２０に記載の胃内インプラント。
【請求項２９】
前記気嚢とガス組成物とを封入する生体内分解性カプセルをさらに備える、請求項２０に記載の胃内インプラント。
【請求項３０】
前記気嚢とガス組成物とを封入する生体内分解性コーティングをさらに備える、請求項２０に記載の胃内インプラント。
【請求項３１】
前記生体内分解性コーティングがゼラチンを含む、請求項３０に記載の胃内インプラント。
【請求項３２】
前記インプラントの前記圧縮された形状を保持する生体内分解性の形状安定化要素をさらに備える、請求項２０に記載の胃内インプラント。
【請求項３３】
前記気嚢が膨張したときに、該気嚢は円環形状、十字形状、空隙を埋める円環形状、角錐骨組み形状、ドーナツ形状、二重屈曲座金形状、メービウスの帯形状、およびこれらの組み合わせから選択される形状を備える、請求項２０に記載の胃内インプラント。
【請求項３４】
腸溶性コーティングをさらに備える、請求項２５に記載の胃内インプラント。
【請求項３５】
前記脆弱な内蔵ガス生成用組成物は、塩基と酸とを含み、かつ該塩基および該酸の少なくとも一方を少なくとも部分的に収容する少なくとも１つの破砕可能な領域をさらに備え、ヒトによる前記嚥下後に該破砕可能な領域が破砕されたときに該塩基と該酸の接触を可能にするように該破砕可能な領域が構成される、請求項２０に記載の胃内インプラント。
【請求項３６】
前記少なくとも１つの破砕可能な領域が前記塩基および前記酸の少なくとも一方を少なくとも部分的に収容する少なくとも１つの破砕可能な壁を含む、請求項３５に記載の胃内インプラント。
【請求項３７】
前記少なくとも１つの破砕可能な壁が前記塩基および前記酸の一方を完全に収容する破砕可能な壁を含む、請求項３６に記載の胃内インプラント。
【請求項３８】
前記少なくとも１つの破砕可能な壁が前記塩基と前記酸とを収容する２つ以上の破砕可能な壁を含む、請求項３６に記載の胃内インプラント。
【請求項３９】
前記少なくとも１つの破砕可能な壁が前記気嚢と組み合わされて前記塩基および前記酸の少なくとも一方を収容する破砕可能な壁を含む、請求項３６に記載の胃内インプラント。
【請求項４０】
前記少なくとも１つの破砕可能な壁が前記気嚢と組み合わされて前記塩基と前記酸とを収容する２つ以上の破砕可能な壁を含む、請求項３６に記載の胃内インプラント。
【請求項４１】
前記少なくとも１つの破砕可能な領域が、少なくとも１つの破砕可能な接合部を備え、該少なくとも１つの破砕可能な接合部は、ヒトによる前記嚥下の後に該少なくとも１つの破砕可能な接合部が破砕された際に前記塩基と前記酸の接触を可能にするように構成される、請求項３６に記載の胃内インプラント。
【請求項４２】
前記塩基および前記酸のうちの少なくとも一方が前記気嚢に部分的に収容される、請求項４１に記載の胃内インプラント。
【手続補正２】
【補正対象書類名】明細書
【補正対象項目名】０１７４
【補正方法】変更
【補正の内容】
【０１７４】
アジュバント組成物
インプラントの本体は、アジュバント組成物をさらに含んでもよい。このアジュバント組成物は、治療用組成物、徐放性治療用組成物、薬剤、ｐＨ緩衝液、耐酸組成物、抗炎症剤、抗ヒスタミン剤、添加剤、滑剤、ＵＶコントラスト剤、超音波コントラスト剤、Ｘ線不透過剤、診断用薬、消化関連治療薬、善玉菌培養物、あるいはこれらの何れかの組み合わせから選択してもよい。インプラント本体の材料およびアジュバント組成物に応じて、アジュバントをインプラント本体に注入、混入、または被覆してもよい。
以下、本発明とその実施態様をまとめて述べる。
１．圧縮された嚥下可能な自己拡張式の一時的胃内インプラントであって、該胃内インプラントは、
ａ．内部と外部とを有する少なくとも１つの拡張可能な気嚢であって、該インプラントが嚥下された際、該気嚢の内部と流体連通している内蔵ガス生成用組成物がガスを生成して該気嚢を選択されたサイズに拡張するまでは少なくとも一時的に該気嚢の内部をヒトの胃内で胃液に対して封止するように構成され、該気嚢は、該拡張した気嚢の該選択されたサイズが該胃内に満腹感を生じさせるように十分に該胃の壁に接触するように構成された、気嚢、ならびに
ｂ．ヒトによって嚥下される際にガスを生成するように構成される、該内蔵ガス生成用組成物を備える。
２．前記ガスが炭酸ガスである、上記１に記載の胃内インプラント。
３．前記ガス生成用組成物が塩基と酸とを含む、上記１に記載の胃内インプラント。
４．前記ガス生成用組成物が、重炭酸ナトリウム（ＮａＨＣＯ３）、炭酸ナトリウム（Ｎａ２ＣＯ３）、重炭酸カルシウム（Ｃａ（ＨＣＯ３）２）、炭酸カルシウム（ＣａＣＯ３）、およびこれらの混合物から選択される塩基と、酢、酢酸、かんきつ類の汁、アスコルビン酸、および酒石酸から選択される酸とを含む、上記３に記載の胃内インプラント。
５．前記かんきつ類の汁が、ライム、レモン、オレンジ、およびグレープフルーツの汁、およびこれらの混合物から選択される、上記４に記載の胃内インプラント。
６．前記気嚢が少なくとも１つの生体内分解性材料を含む、上記１に記載の胃内インプラント。
７．前記少なくとも１つの生体内分解性材料が、ポリエステル類、ポリアミド類、ポリペプチド類、および多糖類から選択される、上記６に記載の胃内インプラント。
８．上記６に記載の胃内インプラントであって、前記少なくとも１つの生体内分解性材料がポリラクチド類、ポリグリコリド類、ポリカプロラクトン類、ポリ無水物類、ポリアミド類、ポリウレタン類、ポリエステルアミド類、ポリオルトエステル類、ポリジオキサノン類、ポリアセタール類、ポリケタール類、ポリカーボネート類、ポリオルトカーボネート類、ポリホスファゼン類、ポリヒドロキシブチラート類、ポリヒドロキシバレレート類、ポリアルキレンオキサレート類、ポリアルキレンスクシネート類、ポリリンゴ酸、ポリ（アミノ酸）、ポリメチルビニルエーテル、無水ポリマレイン酸、キチン、キトサン、およびこれらのブロックコポリマー類および密接なコポリマー類、ターポリマー類、またはより高度なポリマー−モノマー重合体類、およびこれらの組み合わせおよび混合物から選択される胃内インプラント。
９．前記少なくとも１つの生体内分解性材料がポリ（Ｌ−乳酸）（ＰｌＬＡ）、ポリ（ＤＬ−乳酸）（ＰＬＡ）、ポリ（グリコール酸）（ＰＧＡ）、ポリカプロラクトン類、コポリマー類、ターポリマー類、これらのより高度なポリ−モノマー重合体類、およびこれらの組み合わせまたは混合物から選択される、上記６に記載の胃内インプラント。
１０．前記気嚢が、圧延によって圧縮される、上記１に記載の胃内インプラント。
１１．前記気嚢が、折り畳みによって圧縮される、上記１に記載の胃内インプラント。
１２．前記気嚢とガス組成物とを封入する生体内分解性カプセルをさらに備える、上記１に記載の胃内インプラント。
１３．前記気嚢とガス組成物とを封入する生体内分解性コーティングをさらに備える、上記１に記載の胃内インプラント。
１４．前記生体内分解性コーティングがゼラチンを含む、上記１３に記載の胃内インプラント。
１５．前記インプラントの前記圧縮された形状を保持する生体内分解性の形状安定化要素をさらに備える、上記１に記載の胃内インプラント。
１６．前記気嚢が膨張したときに円環形状を備える、上記１に記載の胃内インプラント。
１７．前記気嚢が膨張したときに円環形状を備える、上記１に記載の胃内インプラント。
１８．前記気嚢が膨張したときに十字形状を備える、上記１に記載の胃内インプラント。
１９．前記気嚢が膨張したときに空隙を埋める（ｂｒｉｄｇｅｄ）円環形状を備える、上記１に記載の胃内インプラント。
２０．前記気嚢が膨張したときに角錐骨組み形状を備える、上記１に記載の胃内インプラント。
２１．前記気嚢が膨張したときにドーナツ形状を備える、上記１に記載の胃内インプラント。
２２．前記気嚢が膨張したときに二重屈曲座金形状を備える、上記１に記載の胃内インプラント。
２３．前記気嚢が膨張したときにメービウスの帯形状を備える、上記１に記載の胃内インプラント。
２４．腸溶性コーティングをさらに備える、上記６に記載の胃内インプラント。
２５．嚥下可能な自己拡張式の一時的胃内インプラントであって、該胃内インプラントは、
ａ．内部と外部とを有する少なくとも１つの拡張可能な、平らな円環状の気嚢であって、該インプラントが嚥下された際、該気嚢の内部と流体連通している内蔵ガス生成用組成物が炭酸ガスを生成して該気嚢を選択されたサイズに拡張するまでは少なくとも一時的に該気嚢の内部をヒトの胃内で胃液に対して封止するように構成され、かつ、該気嚢は、該拡張した気嚢の該選択されたサイズが該胃内に満腹感を生じさせるように十分に該胃の壁に接触するように構成される、気嚢
ｂ．ヒトによって嚥下された際に炭酸ガスを生成するように構成される、該ガス生成用組成物と、
ｃ．該気嚢とガス生成用組成物とを封入する生体内分解性カプセルと、
を備え、該拡張可能な気嚢と該ガス生成用組成物とが嚥下に適したサイズに圧延される、胃内インプラント。
２６．前記気嚢が少なくとも１つの生体内分解性材料を含む、上記２５に記載の嚥下可能な自己拡張式の一時的胃内インプラント。
２７．前記ガス生成用組成物が重炭酸ナトリウム（ＮａＨＣＯ３）、炭酸ナトリウム（Ｎａ２ＣＯ３）、重炭酸カルシウム（Ｃａ（ＨＣＯ３）２）、炭酸カルシウム（ＣａＣＯ３）、およびこれらの混合物から選択される塩基と、酢、酢酸、かんきつ類の汁、アスコルビン酸、および酒石酸から選択される酸とを含む、上記２５に記載の胃内インプラント。
２８．前記かんきつ類の汁がライム、レモン、オレンジ、およびグレープフルーツの汁、およびこれらの混合物から選択される、上記２７に記載の胃内インプラント。
２９．前記少なくとも１つの生体内分解性材料がポリ（Ｌ−乳酸）（ＰｌＬＡ）、ポリ（ＤＬ−乳酸）（ＰＬＡ）、ポリ（グリコール酸）（ＰＧＡ）、ポリカプロラクトン類、コポリマー類、ターポリマー類、これらのより高度なポリ−モノマー重合体類、およびこれらの組み合わせまたは混合物から選択される、上記２５に記載の胃内インプラント。
３０．圧縮された嚥下可能な自己拡張式の一時的胃内インプラントであって、該胃内インプラントは、
ａ．内部と外部とを有する少なくとも１つの拡張可能な気嚢であって、該インプラントが嚥下された際、該気嚢の内部と流体連通している脆弱な内蔵ガス生成用組成物がガスを生成して該気嚢を選択されたサイズに拡張するまでは少なくとも一時的に該気嚢の内部をヒトの胃内で胃液に対して封止するように構成され、該拡張した気嚢の該選択されたサイズが該胃内に満腹感を生じさせるように十分に該胃の壁に接触するように構成された、気嚢と
ｂ．ヒトによって嚥下された後、かつ該脆弱な内蔵ガス生成用組成物の少なくとも一部が破砕されたときにガスを生成するように構成される、該脆弱な内蔵ガス生成用組成物と、
を備える、胃内インプラント。
３１．前記ガスが炭酸ガスである、上記３０に記載の胃内インプラント。
３２．前記ガス生成用組成物が塩基と酸とを含む、上記３０に記載の胃内インプラント。
３３．前記ガス生成用組成物が重炭酸ナトリウム（ＮａＨＣＯ３）、炭酸ナトリウム（Ｎａ２ＣＯ３）、重炭酸カルシウム（Ｃａ（ＨＣＯ３）２）、炭酸カルシウム（ＣａＣＯ３）、およびこれらの混合物から選択される塩基と、酢、酢酸、かんきつ類の汁、アスコルビン酸、および酒石酸から選択される酸とを含む、上記３２に記載の胃内インプラント。
３４．前記かんきつ類の汁がライム、レモン、オレンジ、およびグレープフルーツの汁、およびこれらの混合物から選択される、上記３３に記載の胃内インプラント。
３５．前記気嚢が少なくとも１つの生体内分解性材料を含む、上記３０に記載の胃内インプラント。
３６．前記少なくとも１つの生体内分解性材料がポリエステル類、ポリアミド類、ポリペプチド類、および多糖類から選択される、上記３５に記載の胃内インプラント。
３７．前記少なくとも１つの生体内分解性材料がポリラクチド類、ポリグリコリド類、ポリカプロラクトン類、ポリ無水物類、ポリアミド類、ポリウレタン類、ポリエステルアミド類、ポリオルトエステル類、ポリジオキサノン類、ポリアセタール類、ポリケタール類、ポリカーボネート類、ポリオルトカーボネート類、ポリホスファゼン類、ポリヒドロキシブチラート類、ポリヒドロキシバレレート類、ポリアルキレンオキサレート類、ポリアルキレンスクシネート類、ポリリンゴ酸、ポリ（アミノ酸）、ポリメチルビニルエーテル、無水ポリマレイン酸、キチン、キトサン、およびこれらのブロックコポリマー類および密接なコポリマー類、ターポリマー類、より高度なポリマー−モノマー重合体類、およびこれらの組み合わせおよび混合物から選択される、上記３５に記載の胃内インプラント。
３８．前記少なくとも１つの生体内分解性材料がポリ（Ｌ−乳酸）（ＰｌＬＡ）、ポリ（ＤＬ−乳酸）（ＰＬＡ）、ポリ（グリコール酸）（ＰＧＡ）、ポリカプロラクトン類、コポリマー類、ターポリマー類、これらのより高度なポリ−モノマー重合体類、およびこれらの組み合わせまたは混合物から選択される、上記３５に記載の胃内インプラント。
３９．前記気嚢が、圧延によって圧縮される、上記３０に記載の胃内インプラント。
４０．前記気嚢が、折り畳みによって圧縮される、上記３０に記載の胃内インプラント。
４１．前記気嚢とガス組成物とを封入する生体内分解性カプセルをさらに備える、上記３０に記載の胃内インプラント。
４２．前記気嚢とガス組成物とを封入する生体内分解性コーティングをさらに備える、上記３０に記載の胃内インプラント。
４３．前記生体内分解性コーティングがゼラチンを含む、上記４２に記載の胃内インプラント。
４４．前記インプラントの前記圧縮された形状を保持する生体内分解性の形状安定化要素をさらに備える、上記３０に記載の胃内インプラント。
４５．前記気嚢が膨張したときに円環形状を備える、上記３０に記載の胃内インプラント。
４６．前記気嚢が膨張したときに十字形状を備える、上記３０に記載の胃内インプラント。
４７．前記気嚢が膨張したときに空隙を埋める円環形状を備える、上記３０に記載の胃内インプラント。
４８．前記気嚢が膨張したときに角錐骨組み形状を備える、上記３０に記載の胃内インプラント。
４９．前記気嚢が膨張したときにドーナツ形状を備える、上記３０に記載の胃内インプラント。
５０．前記気嚢が膨張したときに二重屈曲座金形状を備える、上記３０に記載の胃内インプラント。
５１．前記気嚢が膨張したときにメービウスの帯形状を備える、上記３０に記載の胃内インプラント。
５２．腸溶性コーティングをさらに備える、上記３５に記載の胃内インプラント。
５３．前記脆弱な内蔵ガス生成用組成物は、塩基と酸とを含み、かつ該塩基および該酸の少なくとも一方を少なくとも部分的に収容する少なくとも１つの破砕可能な領域をさらに備え、ヒトによる前記嚥下後に該破砕可能な領域が破砕されたときに該塩基と該酸の接触を可能にするように該破砕可能な領域が構成される、上記３０に記載の胃内インプラント。
５４．前記少なくとも１つの破砕可能な領域が前記塩基および前記酸の少なくとも一方を少なくとも部分的に収容する少なくとも１つの破砕可能な壁を含む、上記５３に記載の胃内インプラント。
５５．前記少なくとも１つの破砕可能な壁が前記塩基および前記酸の一方を完全に収容する破砕可能な壁を含む、上記５４に記載の胃内インプラント。
５６．前記少なくとも１つの破砕可能な壁が前記塩基と前記酸とを収容する２つ以上の破砕可能な壁を含む、上記５４に記載の胃内インプラント。
５７．前記少なくとも１つの破砕可能な壁が前記気嚢と組み合わされて前記塩基および前記酸の少なくとも一方を収容する破砕可能な壁を含む、上記５４に記載の胃内インプラント。
５８．前記少なくとも１つの破砕可能な壁が前記気嚢と組み合わされて前記塩基と前記酸とを収容する２つ以上の破砕可能な壁を含む、上記５４に記載の胃内インプラント。
５９．前記少なくとも１つの破砕可能な領域が、少なくとも１つの破砕可能な接合部を備え、該少なくとも１つの破砕可能な接合部は、ヒトによる前記嚥下の後に該少なくとも１つの破砕可能な接合部が破砕された際に前記塩基と前記酸の接触を可能にするように構成される、上記５４に記載の胃内インプラント。
６０．前記塩基および前記酸のうちの少なくとも一方が前記気嚢に部分的に収容される、上記５９に記載の胃内インプラント。
６１．嚥下可能な自己拡張式の一時的胃内インプラントであって、該胃内インプラントは、
ａ．）内部と外部とを有する少なくとも１つの拡張可能な、平らな円環状の気嚢であって、該インプラントが嚥下された後、該気嚢の内部と流体連通している脆弱な内蔵ガス生成用組成物が破砕されて炭酸ガスを生成して該気嚢を選択されたサイズに拡張するまでは少なくとも一時的に該気嚢の内部をヒトの胃内で胃液に対して封止するように構成され、かつ該気嚢は、該拡張した気嚢の該選択されたサイズが該胃内に満腹感を生じさせるように十分に該胃の壁に接触するように構成される、気嚢と、
ｂ．）ヒトによって嚥下され、そして嚥下後に破砕される際に炭酸ガスを生成するように構成される、該脆弱な内蔵ガス生成用組成物と、
ｃ．）該気嚢とガス組成物とを封入する生体内分解性カプセルと、
を備え、該拡張可能な気嚢と該ガス生成用組成物とが嚥下に適したサイズに圧延される、胃内インプラント。
６２．前記気嚢が少なくとも１つの生体内分解性材料を含む、上記６１に記載の嚥下可能な自己拡張式の一時的胃内インプラント。
６３．前記少なくとも１つの生体内分解性材料がポリ（Ｌ−乳酸）（ＰｌＬＡ）、ポリ（ＤＬ−乳酸）（ＰＬＡ）、ポリ（グリコール酸）（ＰＧＡ）、ポリカプロラクトン類、コポリマー類、ターポリマー類、これらのより高度なポリ−モノマー重合体類、およびこれらの組み合わせまたは混合物から選択される、上記６２に記載の嚥下可能な自己拡張式の一時的胃内インプラント。
６４．前記脆弱な内蔵ガス生成用組成物が塩基と酸とを含み、かつ該塩基および該酸の少なくとも一方を少なくとも部分的に収容する少なくとも１つの破砕可能な領域をさらに備え、ヒトによる前記嚥下後に該破砕可能な領域が破砕されたときに該塩基と該酸の接触を可能にするように該破砕可能な領域が構成される、上記６１に記載の嚥下可能な自己拡張式の一時的胃内インプラント。
６５．前記少なくとも１つの破砕可能な領域が前記塩基および前記酸の少なくとも一方を少なくとも部分的に収容する少なくとも１つの破砕可能な壁を含む、上記６４に記載の嚥下可能な自己拡張式の一時的胃内インプラント。
６６．前記少なくとも１つの破砕可能な壁が前記塩基および前記酸の一方を完全に収容する破砕可能な壁を含む、上記６５に記載の嚥下可能な自己拡張式の一時的胃内インプラント。
６７．前記少なくとも１つの破砕可能な壁が前記塩基と前記酸とを収容する２つ以上の破砕可能な壁を含む、上記６５に記載の嚥下可能な自己拡張式の一時的胃内インプラント。
６８．前記少なくとも１つの破砕可能な壁が前記気嚢と組み合わされて前記塩基および前記酸の少なくとも一方を収容する破砕可能な壁を含む、上記６５に記載の嚥下可能な自己拡張式の一時的胃内インプラント。
６９．前記少なくとも１つの破砕可能な壁が前記気嚢と組み合わされて前記塩基と前記酸とを収容する２つ以上の破砕可能な壁を含む、上記６５に記載の嚥下可能な自己拡張式の一時的胃内インプラント。
７０．前記少なくとも１つの破砕可能な領域が、少なくとも１つの破砕可能な接合部を備え、該少なくとも１つの破砕可能な接合部は、ヒトによる前記嚥下の後に該少なくとも１つの破砕可能な接合部が破砕されたときに前記塩基と前記酸の接触を可能にするように構成される、上記６４に記載の嚥下可能な自己拡張式の一時的胃内インプラント。
７１．前記塩基および前記酸のうちの少なくとも一方が前記気嚢に部分的に収容される、上記７０に記載の嚥下可能な自己拡張式の一時的胃内インプラント。